(57)【要約】  本発明は、赤外（ＩＲ）線の高い透過を有する着色ガラスシートに関する。より詳しくは、本発明は、ガラスの全重量のパーセントとして表される含有量で、以下：ＳｉＯ２  ５５〜８５％  Ａｌ２Ｏ３  ０〜３０％  Ｂ２Ｏ３  ０〜２０％  Ｎａ２Ｏ  ０〜２５％  ＣａＯ  ０〜２０％  ＭｇＯ  ０〜１５％  Ｋ２Ｏ  ０〜２０％  全鉄（Ｆｅ２Ｏ３の形態で表される）  ０．０２〜１％  ＣＯ  ０．０００１〜０．５％  Ｃｒ２Ｏ３  ０．００２〜０．５％を含む組成を有し、ＴＩＲ４＞ＴＬＤ４を有する、青色または緑色の着色ガラスシートに関する。ＩＲ線のその高い透過によって、本発明による着色ガラスシートは、主要表面を通して、またはそれらの端縁から出発してのいずれかで、ＩＲ線の非常に良好な透過を必要とする技術を使用するデバイスで有利に使用することができる。【選択図】図２
2018517655.tif 000002
【特許請求の範囲】
【請求項１】
ガラスの全重量のパーセントとして表される含有量で、以下：
−  基本要素：
ＳｉＯ２    ５５〜８５％
Ａｌ２Ｏ３    ０〜３０％
Ｂ２Ｏ３    ０〜２０％
Ｎａ２Ｏ    ０〜２５％
ＣａＯ    ０〜２０％
ＭｇＯ    ０〜１５％
Ｋ２Ｏ    ０〜２０％
ＢａＯ    ０〜２０％
−  全鉄（Ｆｅ２Ｏ３の形態で表される）    ０．０２〜１％
−  ＣＯ    ０．０００１〜０．５％
−  Ｃｒ２Ｏ３    ０．００２〜０．５％
を含む組成を有し、ＴＩＲ４＞ＴＬＤ４を有する、着色ガラスシート。
【請求項２】
前記組成が、全鉄≦５＊Ｃｒ２Ｏ３を含むことを特徴とする、請求項１に記載のガラスシート。
【請求項３】
前記組成が、全鉄≦４＊Ｃｒ２Ｏ３を含むことを特徴とする、請求項１または２に記載のガラスシート。
【請求項４】
前記組成が、全鉄≦２＊Ｃｒ２Ｏ３を含むことを特徴とする、請求項１〜３のいずれか一項に記載のガラスシート。
【請求項５】
前記組成が、Ｃｏ  ０．０００１〜０．０２５％を含むことを特徴とする、請求項１〜４のいずれか一項に記載のガラスシート。
【請求項６】
前記組成が、Ｃｒ２Ｏ３  ０．００２〜０．１５％を含むことを特徴とする、請求項１〜５のいずれか一項に記載のガラスシート。
【請求項７】
前記組成が、０．０６％＜全鉄≦１％を含むことを特徴とする、請求項１〜６のいずれか一項に記載のガラスシート。
【請求項８】
前記組成が、０．０６％＜全鉄≦０．３％を含むことを特徴とする、請求項１〜７のいずれか一項に記載のガラスシート。
【請求項９】
前記組成が、０．０２％≦全鉄≦０．３％を含むことを特徴とする、請求項１〜６のいずれか一項に記載のガラスシート。
【請求項１０】
前記組成が、０．０２％≦全鉄≦０．１％を含むことを特徴とする、請求項１〜９のいずれか一項に記載のガラスシート。
【請求項１１】
タッチ表面を画定する、請求項１〜１０のいずれか一項に記載の少なくとも１つのガラスシートを含む、タッチスクリーンまたはタッチパネルまたはタッチパッド。
【請求項１２】
ＦＴＩＲまたはＰＳＤ光学技術を使用する、請求項１１に記載のスクリーンまたはパネルまたはパッド。
【請求項１３】
本質的にガラスシート内部を伝搬する赤外線を使用するデバイスにおける、請求項１〜１０のいずれか一項に記載のガラスシートの使用。
【請求項１４】
前記赤外線の伝搬が全内部反射によって生じることを特徴とする、請求項１３に記載の使用。
【発明の詳細な説明】
【技術分野】
【０００１】
本発明は、高い赤外線透過を有する着色ガラスシートに関する。特に、本発明は、高い赤外線透過を有する、緑色から青色の着色ガラスシートに関する。
【０００２】
したがって、本発明によるガラスシートを、サイズが多少大きい着色ガラスパネルを必要とし、かつ主要表面を通して、またはそれらの端縁から出発してのいずれかで、前記パネルを通して赤外線の非常に良好な透過を必要とする技術を使用するいずれのデバイスにおいても有利に使用することができる。例えば、本発明による着色ガラスシートは、前記シートの表面上での１つ以上の対象（例えば、指または針）の位置を検出するために、平面散乱検出（ｐｌａｎａｒ  ｓｃａｔｔｅｒ  ｄｅｔｅｃｔｉｏｎ）（ＰＳＤ）またはフラストレーテッド・トータル・インターナル・リフレクション（ｆｒｕｓｔｒａｔｅｄ  ｔｏｔａｌ  ｉｎｔｅｒｎａｌ  ｒｅｆｌｅｃｔｉｏｎ）（ＦＴＩＲ）と呼ばれる光技術（またはガラスの端縁においてＩＲ線を使用するいずれかの他の技術）を使用するタッチスクリーンまたはタッチパネルまたはタッチパッドにおいて都合よく使用することができる。また結果的に、本発明は、本質的に内部の前記シートを伝播する赤外線を使用するデバイスにおける、そのようなガラスシートの使用に関する。
【０００３】
そのような用途に限定されないが、本発明は、より特には、平面散乱検出（Ｐｌａｎａｒ  Ｓｃａｔｔｅｒ  Ｄｅｔｅｃｔｉｏｎ）（ＰＳＤ）またはフラストレーテッド・トータル・インターナル・リフレクション（Ｆｒｕｓｔｒａｔｅｄ  Ｔｏｔａｌ  Ｉｎｔｅｒｎａｌ  Ｒｅｆｌｅｃｔｉｏｎ）（ＦＴＩＲ）と呼ばれる光学技術を使用するタッチスクリーンまたはタッチパネルまたはタッチパッドにおける使用に関して説明される。
【背景技術】
【０００４】
ＰＳＤおよびＦＴＩＲ技術によって、安価であり、かつ薄型でありながら比較的大きなタッチ表面（例えば、３〜１００インチ）を有し得る複数検出タッチスクリーン／タッチパネルを得ることが可能となる。
【０００５】
これらの２つの技術には、
（ｉ）例えば、１つ以上の端縁から出発する赤外線に対して透明である基板へのＬＥＤによる赤外（ＩＲ）線の注入；
（ｉｉ）全反射の光学現象を介して、（次いで、導波管として作用する）前記基板内部での赤外線の伝播（放射線は基板から「出ない」）；
（ｉｉｉ）全方向における放射線の散乱による局所的混乱を生じる、いずれかの対象（例えば、指または針）との基板の表面の接触（偏向された光線のいくつかは、したがって、基板から「出る」ことが可能である）
が関与する。
【０００６】
ＦＴＩＲ技術では、偏向された光線は、タッチ表面の反対側の基板のより低い表面において赤外光スポットを形成する。これらは、デバイスの下に位置する特別なカメラによって見られる。
【０００７】
ＰＳＤ技術自体は、その一部分に関して、段階（ｉ）〜（ｉｉｉ）に続く２つの追加的な段階：
（ｉｖ）基板の端縁において得られたＩＲ線の検出器による分析；および
（ｖ）検出される放射線から出発して、表面と接触する対象の位置のアルゴリズムによる計算
が関与する。この技術は、特に、米国特許出願公開第２０１３／０２１３００Ａ１号明細書に明示される。
【０００８】
基本的に、ガラスは、その機械的特性、その耐久性、その引掻きに対する耐性、およびその光学的透明性の結果として、およびそれが化学的または熱的に強化可能であるため、タッチパネルのための選択材料である。
【０００９】
ＰＳＤまたはＦＴＩＲ技術のために使用され、かつ非常に大きい表面を有し、したがって、比較的大きい長さ／幅を有するガラスパネルの場合、注入したＩＲ線は、長い光路長を有する。したがって、この場合、ガラスの材料によるＩＲ線の吸収は、タッチパネルの感応性に有意に影響し、次いで、パネルの長さ／幅が、望ましくないことに減少し得る。ＰＳＤまたはＦＴＩＲ技術のために使用され、かつより小さい表面を有し、したがって、注入したＩＲ線の光路長がより短いガラスパネルの場合も、ガラスの材料によるＩＲ線の吸収が、特にガラスパネルを組み込むデバイスのエネルギー消費に影響を及ぼす。
【００１０】
したがって、これに関して、赤外線に対して高度に透明であるガラスシートは、表面が大きい場合、全タッチ表面上での無傷または十分な官能性を保証するために、非常に有用である。特に、１ｍ−１以下の、一般にこれらの技術で使用される７８０〜１２００ｎｍ（より特に、８５０〜１０５０ｎｍ）の波長範囲の吸収係数を有するガラスシートが理想的であり、かつ５ｍ−１未満の値はそれ自体非常に有利である。
【００１１】
これに関連せず、かつ一般的様式において、緑色から青色の着色ガラスシートは、建築、装飾、ならびに自動車分野において、任意に層と組み合わせて、多くの用途において、しばしば美的に非常に望ましい。このようなガラスシートの既知の例は、ＡＧＣ  Ｇｌａｓｓ  Ｅｕｒｏｐｅによって販売され、かつ特に、様々なバージョンの青色ガラス（Ｐｌａｎｉｂｅｌ  Ａｚｕｒ、Ｄａｒｋ  ＢｌｕｅおよびＰｒｉｖａｂｌｕｅ）、ならびに様々なバージョンの緑色ガラス（特に、Ｐｌａｎｉｂｅｌ  Ｇｒｅｅｎを含む、着色Ｐｌａｎｉｂｅｌ（登録商標）の範囲によって示される。そのようなガラスは、高エネルギー（ＩＲおよび／またはＵＶ）線のフィルタリング特性のため、それらの色に加えて、特に自動車分野において、さらにしばしば選択される。これらの既知の着色ガラスは、特に自動車分野において、美的（それらの色のため）およびエネルギー的の両方の考慮に応じることが特に可能となり、低エネルギー透過によって車両内の過熱を限定することが可能となる。したがって、一般に、そして特に自動車分野において、現在の基準を満たす魅力を有するが、高い選択性（ＴＬ／ＴＥ）も有する着色ガラスが見出された。特に、例として、Ｐｌａｎｉｂｅｌ  Ｄａｒｋ  ＢｌｕｅおよびＰｒｉｖａｂｌｕｅガラスなどの市販の青色ガラスは、非常に低い赤外線透過を示す。
【００１２】
したがって、青色または緑色の範囲で軽度から強度に着色しているが、赤外線を非常に透過させるガラスシートは、現在市場には提供されていないが、着色パネルを必要とし、主要表面を通して、またはそれらの端縁から出発してのいずれかでのパネルを通してのＩＲ線の非常に良好な透過を必要とする技術を使用するデバイスのため、特に、ＰＳＤまたはＦＴＩＲ技術を使用するデバイスのために、有意に興味深い。
【００１３】
赤外線領域（および可視領域）において高い透過を得るためには、低鉄ガラスを得るために、ガラス中の鉄の全含有量（当該分野における慣例に従って、Ｆｅ２Ｏ３に換算して示される）を低下させることが知られている。ケイ酸塩型のガラスは、鉄を常に含む。これは、使用される大部分の出発材料（砂、石灰石、ドロマイトなど）において、鉄が不純物として存在するためである。鉄は、第二鉄Ｆｅ３＋イオンおよび第一鉄Ｆｅ２＋イオンの形態でガラスの構造中に存在する。ガラス上での第二鉄Ｆｅ３＋イオンの存在は、低波長可視光のわずかな吸収、および近紫外線領域（３８０ｎｍを中心とする吸収帯）におけるより強い吸収に関与し、一方、第一鉄Ｆｅ２＋イオン（酸化物ＦｅＯとして表示されることもある）の存在は、近赤外線領域（１０５０ｎｍを中心とする広吸収帯）におけるより強い吸収をもたらす。したがって、全鉄含有量（両形態）の増加は、可視領域および赤外線領域における吸収を強調する。さらにまた、第一鉄Ｆｅ２＋イオンの高濃度は、赤外線領域（特に、近赤外線領域）における透過で減少をもたらす。しかしながら、全鉄含有量のみを影響することによって、タッチ用途のために十分に低い７８０〜１２００ｎｍの波長範囲における吸収係数を達成するためには、このような全鉄含有量の著しい減少が必要とされるが、（ｉ）非常に純粋な出発材料（これは十分純粋に存在しないことさえもある）が必要とされるため、非常に高い生産コストがもたらされるか、あるいは（ｉｉ）製造問題（特に、炉の早期摩耗および／または炉でガラスを加熱することの困難）を提示するかのいずれかである。
【００１４】
さらにガラスの透過を増加させるために、ガラスに存在する鉄を酸化させること、すなわち、第二鉄イオンの含有量のために、第一鉄イオンの含有量を低下させることも既知である。ガラスの酸化の程度は、その酸化還元によって与えられ、ガラスに存在する鉄原子の全重量に対するＦｅ２＋原子の重量による比率（Ｆｅ２＋／全Ｆｅ）として定義される。
【００１５】
ガラスの酸化還元を低下させるために、バッチの出発材料に酸化成分を添加することが既知である。しかしながら、大部分の既知の酸化剤（硫酸塩、硝酸塩など）は、特にＦＴＩＲまたはＰＳＤ技術を使用するタッチパネルの用途のために所望のＩＲ透過値を達成するためには十分に強くない酸化動力を有するか、または極端に多い量で添加されなければならないため、例えば、コスト、製造プロセスとの不適合性などの副次的な不都合が生じる。
【００１６】
そのうえ、多少強く着色したガラスシートを得るために、実質的に一般的な解決策は、比較的大量の着色剤（特に、鉄）をベースとするガラス組成を使用することであるが、明らかに、このような従来の解決策は、高エネルギー放射線、特に赤外線の透過の有意な低下を導く。
【発明の概要】
【発明が解決しようとする課題】
【００１７】
本発明の１つの目的は、その実施形態の少なくとも１つにおいて、高い赤外線透過を有する緑色から青色の着色ガラスシートを提供することである。特に本発明の目的は、特に７８０〜１２００ｎｍ、より特に８５０〜１０５０ｎｍの波長範囲（多くの技術に関して興味深い範囲）において、高い近赤外線透過を有する緑色から青色の着色ガラスシートを提供することである。
【００１８】
本発明の別の目的は、その実施形態の少なくとも１つにおいて、非常に良好な赤外線透過を有しながら、選択される用途および／または市場要求のために適切な魅力を有する緑色から青色の着色ガラスシートを提供することである。
【００１９】
本発明の別の目的は、その実施形態の少なくとも１つにおいて、特に、本質的に内部の前記シートを伝播する赤外線を使用するデバイスにおける価値を強化可能である着色ガラスシートを提供することである。
【００２０】
本発明の別の目的は、その実施形態の少なくとも１つにおいて、大サイズのタッチスクリーン、タッチパネルまたはタッチパッドのタッチ表面としてそれが使用される場合、タッチ機能の感応性の損失がないか、またはほとんどない着色ガラスシートを提供することである。
【００２１】
本発明の別の目的は、その実施形態の少なくとも１つにおいて、より適度の径のタッチスクリーン、タッチパネルまたはタッチパッドのタッチ表面としてそれが使用される場合、デバイスのエネルギー消費に好都合であるガラスシートを提供することである。
【００２２】
最終的に、本発明の別の目的は、製造のために安価である高い赤外線透過を有するガラスシートを提供することである。
【課題を解決するための手段】
【００２３】
本発明は、ガラスの全重量のパーセントとして表される含有量で、以下：
−  基本要素：
ＳｉＯ２    ５５〜８５％
Ａｌ２Ｏ３    ０〜３０％
Ｂ２Ｏ３    ０〜２０％
Ｎａ２Ｏ    ０〜２５％
ＣａＯ    ０〜２０％
ＭｇＯ    ０〜１５％
Ｋ２Ｏ    ０〜２０％
ＢａＯ    ０〜２０％
−  全鉄（Ｆｅ２Ｏ３の形態で表される）    ０．０２〜１％
−  Ｃｏ    ０．０００１〜０．５％
−  Ｃｒ２Ｏ３    ０．００２〜０．５％
を含む組成を有し、
かつＴＩＲ４＞ＴＬＤ４を有する、着色ガラスシートに関する。
【００２４】
したがって、本発明は、提起される技術的問題を解決することが可能となる、完全に新規かつ創意に富んだアプローチに基づく。本発明者らは、実際に、ガラス組成中で、特定の含有量範囲において、クロムおよびコバルトを組み合わせることによって、驚くべきことに、特に７８０〜１２００ｎｍの波長範囲において、従来技術からの着色ガラスに対して有意により高いＩＲ線の透過を得ながら、市場で入手可能な青色または緑色ガラスに匹敵する高度に美的である緑色から青色の着色ガラスを得ることが可能であることを実証した。このアプローチは、高い選択性（ＴＬ／ＴＥ）、言い換えると、低いエネルギー透過（間接的に、ＩＲ線の低い透過）が排他的に望ましい、着色ガラスの分野において革新的である。
【図面の簡単な説明】
【００２５】
【図１】図１ａは、本発明による実施例１および２ならびに従来技術による実施例３（「Ｐｌａｎｉｂｅｌ  Ｇｒｅｙ」灰色ガラス）の２９０〜２５００ｎｍ（したがって、可視および近赤外領域を含む）の全く同一のガラス厚さに対する透過の曲線を示す。図１ｂは、４００〜１２５０ｎｍの波長の図１（ａ）の拡大を示す。
【図２】図２ａは、本発明による実施例４および５ならびに従来技術による実施例６（「Ｐｌａｎｉｂｅｌ  Ｄａｒｋ  Ｇｒｅｙ」暗灰色ガラス）の２９０〜２５００ｎｍ（したがって、可視および近赤外領域を含む）の全く同一のガラス厚さに対する透過の曲線を示す。図２ｂは、４００〜１２５０ｎｍの波長の図２（ａ）の拡大を示す。
【図３】図３ａは、本発明による実施例１５〜１７ならびに従来技術による実施例１８（「Ｐｌａｎｉｂｅｌ（登録商標）ｃｌｅａｒ」従来の透明ガラス）の２９０〜２５００ｎｍ（したがって、可視および近赤外領域を含む）の全く同一のガラス厚さに対する透過の曲線を示す。図３ｂは、４００〜１２５０ｎｍの波長の図３（ａ）の拡大を示す。
【発明を実施するための形態】
【００２６】
本明細書を通して、範囲が示されるとき、末端は含まれる。加えて、明白に記載される場合、数値的な範囲の全ての整数値および副範囲は明白に含まれる。また本明細書を通して、明白にその他の場合（例えば、ｐｐｍ）が明示されない限り、含有量の値は重量パーセントにより、すなわち、ガラスの全重量に関して表される。
【００２７】
また本明細書を通して、
−  （％で表される）光透過は、３８０〜７８０ｎｍの波長範囲に対して、２°の立体観測角において、４ｍｍのガラスシート厚さ（ＴＬＤ４）に関して、発光物Ｄ６５を用いて（ＩＳＯ９０５０規格に従って）考慮され；
−  （％で表される）ＩＲ透過は、７８０〜２５００ｎｍの波長範囲に対して、４ｍｍの厚さ（ＴＩＲ４）に関して、（ＩＳＯ９０５０規格に従って）考慮され；
−  （ガラスシートの色の特徴を決定する）ＣＩＥＬａｂパラメータＬ＊ａ＊ｂ＊は、５ｍｍの厚さに関して、かつ発光物Ｄ６５（１０°）を用いた透過において考慮される。
【００２８】
本発明の他の特性および利点は、実例および非限定的な実施例として与えられる以下の説明、実施例および図面を読み取ることによって明らかになるであろう。
【００２９】
本発明によるガラスシートは、様々な種類に属することが可能なガラスから製造される。したがって、ガラスは、ソーダ石灰−シリカ、アルミノシリケートまたはボロシリケート型などのガラスであることができる。好ましくは、ガラスシートの組成は、ガラスの全重量のパーセントとして表される含有量で、以下の基本成分：
ＳｉＯ２    ５５〜７８％
Ａｌ２Ｏ３    ０〜１８％
Ｂ２Ｏ３    ０〜１８％
Ｎａ２Ｏ    ０〜２０％
ＣａＯ    ０〜１５％
ＭｇＯ    ０〜１０％
Ｋ２Ｏ    ０〜１０％
ＢａＯ    ０〜５％
を含む。
【００３０】
より好ましくは、より低い生産コストの理由で、本発明によるガラスシートは、ソーダ石灰−シリカガラスのシートである。有利には、この実施形態によると、ガラスシートの組成は、ガラスの全重量のパーセントとして表される含有量で、以下の基本成分：
ＳｉＯ２    ６０〜７５％
Ａｌ２Ｏ３    ０〜６％
Ｂ２Ｏ３    ０〜４％
ＣａＯ    ０〜１５％
ＭｇＯ    ０〜１０％
Ｎａ２Ｏ    ５〜２０％
Ｋ２Ｏ    ０〜１０％
ＢａＯ    ０〜５％
を含むことができる。
【００３１】
「ガラス」という用語は、本発明の意味の範囲内で、完全非晶質材料を意味するものとして理解され、したがって、いずれの結晶材料、部分的結晶材料（例えば、ガラス−結晶またはガラス−セラミック材料）さえも排除される。
【００３２】
ガラスシートの組成は、特に出発材料に存在する不純物に加えて、少量の添加剤（例えば、ガラスの溶解または精製を促進する薬剤）、または溶融炉を形成する耐火性材料の溶解に由来する成分を含むことができる。本発明によるガラスシートは、フローティングプロセス、ドローイングプロセス、ローリングプロセス、または溶融ガラス組成物から出発するガラスシート製造のために既知のいずれかの他のプロセスによって得られるガラスシートであることが可能である。本発明による好ましい実施形態によると、ガラスシートは、フロートガラスシートである。「フロートガラスシート」という用語は、還元条件で溶融ガラスを溶融スズの浴上に注ぎ入れることからなるフロートプロセスによって形成されたガラスシートを意味するものとして理解される。既知の様式で、フロートガラスのシートは、「スズ表面（ｔｉｎ  ｆａｃｅ）」、すなわち、シートの表面の付近のガラス体においてスズが濃縮された表面を含む。「スズ濃縮」という用語は、実質的にゼロ（スズがない）であり得るか、またはゼロであり得ないコアにおけるガラスの組成に対するスズの濃度の増加を意味するものとして理解される。
【００３３】
本発明によるガラスシートは、様々な比較的大きいサイズを有することができる。例えば、３．２１ｍ×６ｍ、もしくは３．２１ｍ×５．５０ｍ、もしくは３．２１ｍ×５．１０ｍ、もしくは３．２１ｍ×４．５０ｍ（「ジャンボサイズ」ガラスシートと呼ばれる）、または例えば、３．２１ｍ×２．５５ｍ、もしくは３．２１ｍ×２．２５ｍ（「レアエンド（ｌｅｈｒ  ｅｎｄ）サイズ」ガラスシートと呼ばれる）の範囲のサイズを有することができる。
【００３４】
本発明によるガラスシートは、０．１〜２５ｍｍの範囲の厚さを有することができる。有利には、タッチパネルなどの用途のために、本発明によるガラスシートは、０．１〜６ｍｍの範囲の厚さを有することができる。好ましくは、タッチスクリーンにおいて、重量の理由のため、本発明によるガラスシートの厚さは、０．１〜２．２ｍｍである。あるいは、好ましくは、スクリーン以外のいずれかの用途に関して、本質的に機械強度の理由のため、本発明によるガラスシートの厚さは、２．８〜１２ｍｍである。
【００３５】
本発明によると、組成は、ガラスの全重量に対して、０．０２重量％〜１重量％の範囲の全鉄（Ｆｅ２Ｏ３の形態で表される）含有量を含む。１重量％以下の全鉄（Ｆｅ２Ｏ３の形態で表される）含有量によって、赤外線領域での高い透過を維持することが可能となる。最小値によって、鉄の少ない出発材料の価格のため、ガラスのコストに悪影響を与えないことが可能となる。
【００３６】
好ましくは、組成は、０．０６％＜全鉄≦１％のような全鉄（Ｆｅ２Ｏ３の形態で表される）含有量を含む。より好ましくは、組成は、０．０６％＜全鉄≦０．７％、またはさらに良好には、０．０６％＜全鉄≦０．３％のような全鉄（Ｆｅ２Ｏ３の形態で表される）含有量を含む。さらにより好ましくは、組成は、０．０６％＜全鉄≦０．１５％、またはさらに良好には、０．０６％＜全鉄≦０．１％のような全鉄（Ｆｅ２Ｏ３の形態で表される）含有量を含む。
【００３７】
代わりに、かつまた好ましくは、組成は、０．０４％≦全鉄≦１％のような全鉄（Ｆｅ２Ｏ３の形態で表される）含有量を含む。より好ましくは、組成は、０．０４％≦全鉄≦０．７％、またはさらに良好には、０．０４％≦全鉄≦０．３％のような全鉄（Ｆｅ２Ｏ３の形態で表される）含有量を含む。さらにより好ましくは、組成は、０．０４％≦全鉄≦０．１５％、またはさらに良好には、０．０４％≦全鉄≦０．１％のような全鉄（Ｆｅ２Ｏ３の形態で表される）含有量を含む。最も好ましくは、組成は、０．０４％≦全鉄≦０．０６％のような全鉄（Ｆｅ２Ｏ３の形態で表される）含有量を含む。
【００３８】
代わりに、かつまた好ましくは、組成は、０．０２％≦全鉄≦０．７％、またはさらに良好には、０．０２％≦全鉄≦０．３％のような全鉄（Ｆｅ２Ｏ３の形態で表される）含有量を含む。さらにより好ましくは、組成は、０．０２％≦全鉄≦０．１５％、またはさらに良好には、０．０２％≦全鉄≦０．１％のような全鉄（Ｆｅ２Ｏ３の形態で表される）含有量を含む。最も好ましくは、組成は、０．０２％≦全鉄≦０．０６％のような全鉄（Ｆｅ２Ｏ３の形態で表される）含有量を含む。
【００３９】
本発明の一実施形態によると、ガラスシートの組成は、全鉄≦５＊Ｃｒ２Ｏ３（全鉄はＦｅ２Ｏ３の形態で表され、かつ含有量は重量パーセントとして表される）を含む。好ましくは、ガラスシートの組成は、全鉄≦４＊Ｃｒ２Ｏ３を含む。より好ましくは、ガラスシートの組成は、全鉄≦３＊Ｃｒ２Ｏ３を含む。非常に好ましくは、ガラスシートの組成は、全鉄≦２＊Ｃｒ２Ｏ３を含む。そのような鉄−クロム範囲によって、広範囲の産業条件における第一鉄から第二鉄へのほぼ完全な酸化と、したがって、最大赤外線透過が可能となる。
【００４０】
本発明によると、組成は、ガラスの全重量に対して、０．０００１重量％〜０．５重量％の範囲のコバルト（Ｃｏの形態で表される）含有量を含む。好ましくは、組成は、０．０００１重量％〜０．２重量％、または０．０００１重量％〜０．１重量％の範囲のコバルト（Ｃｏの形態で表される）含有量を含む。より好ましくは、組成は、０．０００１重量％〜０．０５重量％の範囲のコバルト（Ｃｏの形態で表される）含有量を含む。なおより好ましくは、組成は、ガラスの全重量に対して、０．０００１重量％〜０．０２５重量％の範囲のコバルト（Ｃｏの形態で表される）含有量を含む。最も好ましくは、組成は、ガラスの全重量に対して、０．０００１重量％〜０．０２重量％、またはガラスの全重量に対して、０．０００１重量％〜０．０１５重量％、またはさらに良好には、ガラスの全重量に対して、０．０００１重量％〜０．０１重量％の範囲のコバルト（Ｃｏの形態で表される）含有量を含む。そのようなコバルト範囲によって、過度に光透過を低下させることなく、望ましい色を達成することが可能となる。
【００４１】
本発明によると、組成は、ガラスの全重量に対して、０．００２重量％〜０．５重量％の範囲のクロム（Ｃｒ２Ｏ３の形態で表される）含有量を含む。好ましくは、組成は、ガラスの全重量に対して、０．００２重量％〜０．２５重量％、またはガラスの全重量に対して、０．００２重量％〜０．１５重量％の範囲のクロム（Ｃｒ２Ｏ３の形態で表される）含有量を含む。さらにより好ましくは、組成は、ガラスの全重量に対して、０．００２重量％〜０．１重量％、またはガラスの全重量に対して、０．００２重量％〜０．０７５重量％、またはさらに良好には、ガラスの全重量に対して、０．００２重量％〜０．０５重量％の範囲のクロム（Ｃｒ２Ｏ３の形態で表される）含有量を含む。そのようなクロム範囲のため、望ましい色を達成すること、および広範囲の産業条件における第一鉄から第二鉄へのほぼ完全な酸化と、したがって、最大赤外線透過を保証することも可能となる。
【００４２】
本発明の１つの特に有利な実施形態によると、組成は、３＊Ｃｏ＜Ｃｒ２Ｏ３＜８＊Ｃｏを含む。クロムおよびコバルトの含有量のそのような範囲によって、可視領域において透過がほとんどないか、またはない状態で、赤外線の高い透過を保持しながら、不透明まで多少強く着色した、実質的に青色の快適なガラスシートを得ることが可能となる。本発明の本実施形態によると、組成は、好ましくは、４＊Ｃｏ＜Ｃｒ２Ｏ３＜７＊Ｃｏを含む。クロムおよびコバルトの含有量のこれらの範囲によって、不透明度までの多少強い青色の全体のパネルに近づけることを可能にしながらも、（所望の影響に関するクロムおよびコバルトの寄与を最適化することによって）ガラスシートの製造コストを制御することが可能となる。
【００４３】
本発明の別の特に有利な実施形態によると、組成は、８＊Ｃｏ＜Ｃｒ２Ｏ３＜１４＊Ｃｏを含む。クロムおよびコバルトの含有量のそのような範囲によって、可視領域において透過がほとんどないか、またはない状態で、赤外線の高い透過を保持しながら、不透明まで多少強く着色した、実質的に緑色の快適なガラスシートを得ることが可能となる。本発明の本実施形態によると、組成は、好ましくは、９＊Ｃｏ＜Ｃｒ２Ｏ３＜１３＊Ｃｏ、または１０＊Ｃｏ＜Ｃｒ２Ｏ３＜１３＊Ｃｏを含む。クロムおよびコバルトの含有量のこれらの範囲によって、不透明度までの多少強い緑色の全体のパネルに近づけることを可能にしながらも、（所望の影響に関するクロムおよびコバルトの寄与を最適化することによって）ガラスシートの製造コストを制御することが可能となる。
【００４４】
本発明の１つの有利な実施形態によると、ガラスシートの組成は、１５％未満の酸化還元を有する。好ましくは、酸化還元は、１０％未満、または５％未満、またはさらには３％未満である。
【００４５】
本発明の別の実施形態によると、組成は、２０ｐｐｍ未満のＦｅ２＋含有量（ＦｅＯの形態で表される）を含む。この範囲の含有量によって、特にＩＲ線の透過に関して非常に満足であり、かつＰＳＤまたはＦＴＩＲ技術を使用するデバイスに関して特に有利である特性を得ることが可能となる。好ましくは、組成は、１０ｐｐｍ未満のＦｅ２＋含有量（ＦｅＯの形態で表される）を含む。非常に好ましくは、組成は、５ｐｐｍ未満のＦｅ２＋含有量（ＦｅＯの形態で表される）を含む。
【００４６】
本発明の一実施形態によると、ガラスシートは、好ましくは、８５％未満の光透過ＴＬＤ４を有する。好ましくは、ガラスシートは、８０％未満、なおより良好には７０％未満、またはさらには５０％未満の光透過ＴＬＤ４を有する。より好ましくは、非常に暗い色を必要とする特定の用途に関して、ガラスシートは、１０％未満の光透過ＴＬＤ４を有する。
【００４７】
本発明のガラスシートは、有色である。第１の実施形態によると、ガラスシートは、−２０＜ａ＊＜０；−２＜ｂ＊＜６および｜ｂ＊｜＜｜ａ＊｜を有する。これは、高い赤外線透過を保証しながら、市場で入手可能な緑色ガラスの色を再現することが可能となるため、有利である。好ましくは、ガラスシートは、−６．５＜ａ＊＜−４；−０．５＜ｂ＊＜１．５を有し、これによって、市場で入手可能な淡緑色ガラスを再現することが可能となる。また代わりに、好ましくは、ガラスシートは、−１１＜ａ＊＜−５．７；０．５＜ｂ＊＜３．５を有する。より好ましくは、ガラスシートは、−１０．２＜ａ＊＜−６．２；１．１＜ｂ＊＜３．１を有し、これによって、市場で入手可能な暗緑色ガラスを再現することが可能となる。また代わりに、好ましくは、ガラスシートは、−１７．５＜ａ＊＜−１３；−１．５＜ｂ＊＜２を有し、これによって、市場で入手可能なハイプライバシー緑色ガラスを再現することが可能となる。第２の実施形態によると、ガラスシートは、−２０＜ａ＊＜０；−１５＜ｂ＊＜−２を有する。これは、高い赤外線透過を保証しながら、市場で入手可能な青色ガラスの色を再現することが可能となるため、有利である。好ましくは、ガラスシートは、−６＜ａ＊＜−３；−３．５＜ｂ＊＜−２を有し、これによって、市場で入手可能な淡青色ガラスを再現することが可能となる。また代わりに、好ましくは、ガラスシートは、−７．５＜ａ＊＜−４．５；−９．５＜ｂ＊＜−６を有し、これによって、市場で入手可能な暗青色ガラスを再現することが可能となる。また代わりに、好ましくは、ガラスシートは、−１４＜ａ＊＜−１０；−１３＜ｂ＊＜−１０を有し、これによって、市場で入手可能なハイプライバシー青色ガラス（例えば、Ｐｒｉｖａｂｌｕｅ  ｇｌａｓｓ（登録商標））を再現することが可能となる。
【００４８】
本発明のガラスシートは、高い赤外線（ＩＲ）透過を有する。より詳しくは、本発明のガラスシートは、７５０〜１２００ｎｍの範囲の近赤外線領域（ＴＩＲ）における放射線の高い透過を有する。好ましくは、ガラスシートは、透過ＴＩＲ４＞７０％、または＞８０％、さらにまたは＞８５％、またはさらに良好には、＞８７％または＞９０％を有する。
【００４９】
有利には、一実施形態によると、本発明のガラスシートは、ＴＩＲ４＞ＴＬＤ４＋２を有する。好ましくは、本発明のガラスシートは、ＴＩＲ４＞ＴＬＤ４＋５、またはさらに良好には、ＴＩＲ４＞ＴＬＤ４＋１０を有する。非常に好ましくは、本発明のガラスシートは、ＴＩＲ４＞ＴＬＤ４＋１５、またはさらに良好には、ＴＩＲ４＞ＴＬＤ４＋２０を有する。
【００５０】
別の実施形態によると、本発明のガラスシートは、ＴＩＲ４＞１．０５＊ＴＬＤ４、好ましくは、ＴＩＲ４＞１．０５＊ＴＬＤ４＋５、またはさらに良好には、ＴＩＲ４＞１．０５＊ＴＬＤ４＋１０を有する。
【００５１】
なお別の実施形態によると、本発明のガラスシートは、ＴＩＲ４＞１．１＊ＴＬＤ４、好ましくは、ＴＩＲ４＞１．１＊ＴＬＤ４＋５を有する。
【００５２】
なお別の実施形態によると、本発明のガラスシートは、ＴＩＲ４＞１．１５＊ＴＬＤ４、なおより良好には、ＴＩＲ４＞１．２＊ＴＬＤ４を有する。
【００５３】
なお別の実施形態によると、本発明のガラスシートは、ＴＩＲ４＞０．９５＊ＴＬＤ４＋５を有する。好ましくは、本発明のガラスシートは、ＴＩＲ４＞０．９５＊ＴＬＤ４＋１０を有する。
【００５４】
なお別の実施形態によると、本発明のガラスシートは、ＴＩＲ４＞０．９＊ＴＬＤ４＋１０を有する。好ましくは、本発明のガラスシートは、ＴＩＲ４＞０．９＊ＴＬＤ４＋１５、またはさらに良好には、ＴＩＲ４＞０．９＊ＴＬＤ４＋２０を有する。
【００５５】
なお別の実施形態によると、本発明のガラスシートは、ＴＩＲ４＞０．８５＊ＴＬＤ４＋１５を有する。好ましくは、本発明のガラスシートは、ＴＩＲ４＞０．８５＊ＴＬＤ４＋２０を有する。
【００５６】
なお別の実施形態によると、本発明のガラスシートは、ＴＩＲ４＞０．８＊ＴＬＤ４＋２０を有する。
【００５７】
ＴＩＲ４およびＴＬＤ４の間の関係に関する全ての後者の実施形態は、本発明のガラスシートをより反選択的にさせるという利点を有する。
【００５８】
例えば、ＰＳＤまたはＦＴＩＲ技術を必要とするデバイスを使用する用途に関して、透過ＴＩＲに加えて、上記用途に関して興味深い特定の波長における赤外線領域におけるガラスの良好な透過を定量化するために、波長１０５０、９５０および８５０ｎｍにおける吸収係数は、したがって、良好な透過を得るために可能な限り低くなければならないが、使用される。吸収係数は、吸光度と、所与の媒体における電磁放射によって移動する光学距離の長さとの比率によって定義される。これは、ｍ−１で表される。これは、したがって、材料の厚さから独立しているが、吸収される放射線の波長および材料の化学的性質に関係する。
【００５９】
ガラスの場合、選択された波長λにおける吸収係数（μ）は、透過（Ｔ）の測定、ならびに材料の屈折率ｎから計算することができ（ｔｈｉｃｋ＝厚さ）、ｎ、ρおよびＴの値は、選択された波長λの関数である。
2018517655.tif 000003
式中、ρ＝（ｎ−１）２／（ｎ＋１）２である。
【００６０】
有利には、ガラスシートは、同等の色および／または光透過を有する従来技術からのガラスのものよりも有意に低い、波長１０５０、９５０および８５０ｎｍにおける吸収係数を有する。
【００６１】
有利には、本発明によるガラスシートは、波長１０５０ｎｍで５ｍ−１未満の吸収係数を有する。好ましくは、波長１０５０ｎｍで２ｍ−１以下の吸収係数を有する。非常に好ましくは、波長１０５０ｎｍで１ｍ−１以下の吸収係数を有する。
【００６２】
また有利には、本発明によるガラスシートは、波長９５０ｎｍで５ｍ−１未満の吸収係数を有する。好ましくは、波長９５０ｎｍで２ｍ−１以下の吸収係数を有する。非常に好ましくは、波長９５０ｎｍで１ｍ−１以下の吸収係数を有する。
【００６３】
また有利には、本発明によるガラスシートは、波長８５０ｎｍで５ｍ−１未満の吸収係数を有する。好ましくは、波長８５０ｎｍで２ｍ−１以下の吸収係数を有する。非常に好ましくは、波長８５０ｎｍで１ｍ−１以下の吸収係数を有する。
【００６４】
本発明によるガラスシートは、サイズが多少大きいガラスパネルを必要とし、かつ（ｉ）主要表面を通して、またはそれらの端縁から出発してのいずれかで、上記パネルを通しての赤外線の非常に良好な透過、および（ｉｉ）多少強い緑色から青色の色（したがって、中程度から低度の可視領域における透過）を必要とするいずれのデバイスにおいても有利に使用することができる。
【００６５】
例えば、本発明によるガラスシートは、ガラスの端縁において伝播するＩＲ線を使用するいずれの技術においても有利に使用されることができる。特に、これは、多少強い色を考慮して、その後ろ／下に見られる対象／成分を部分的に、または完全に隠すこと／マスキングすることが可能である前記シートの表面において１つ以上の対象（例えば、指または針）の位置を検出するための「平面散乱検出」（ＰＳＤ）または「フラストレーテッド・トータル・インターナル・リフレクション」（ＦＴＩＲ）光学技術において価値を強化することが可能である。
【００６６】
さらなる実施例として、本発明によるガラスシートは、以下の価値を向上させることもできる：
（１）加熱素子の見栄えが悪い側面を（部分的に、または完全に）隠すが、ＩＲ線の通過を可能にし、したがって、上記加熱デバイスからの良好なアウトプットを可能にする、放射加熱素子の前方／周囲に配置された装飾パネルとして（デバイスとして、壁面加熱デバイス、または他のＩＲクックトップが特に考慮され得る）；
（２）構造的または装飾スパンドレルガラスとして；
（３）赤外線を必要とする技術を使用することもある（一般に「タッチパッド」として知られる）ポータブルコンピュータ上のポインティングデバイスとして。この場合、ガラスシートは、好ましくは色が非常に暗く、実際には不透明でさえもあり、したがって、その下に位置する電子部品を隠している；
（４）家具、特に、遠隔制御可能な電気／電子機器電気機器を含むことが意図される家具の、そのような電気機器の見栄えが悪い側面を視界から隠すが、リモコンから送られるシグナルが通過することを可能にする前面要素として。これは、大部分の家庭用電気／電子機器電気機器（テレビ、ハイファイ、ＤＶＤプレーヤー、ゲームコンソールなど）が、近赤外線領域のシグナルを送るハウジングを使用して遠隔制御可能であるためである。しかしながら、この遠隔制御システムは、特に２つの不都合を示す：（ｉ）シグナルは、その感応性を低下させる可視領域（太陽、ライト）における二次放射線の存在によって、しばしば混乱すること、および（ｉｉ）電気機器が、遠隔操作のＩＲシグナルが到達可能であることを必要とし、したがって、たとえ要求が、美的な理由のために、この方向で進展するにもかかわらず、これらは家具の内部に隠されることができないこと。
【００６７】
有利に、かつ一実施形態によると、特に、ソラリゲーションの現象を防ぐため、ガラスシートの組成は、ガラスの全重量に対して、セリウム（ＣｅＯ２の形態で表される）含有量≦０．０２重量％を含む。より好ましくは、ガラスシートの組成は、ガラスの全重量に対して、セリウム（ＣｅＯ２の形態で表される）含有量≦０．０１重量％を含む。なおより好ましくは、ガラスシートの組成は、ガラスの全重量に対して、セリウム（ＣｅＯ２の形態で表される）含有量≦０．００５重量％を含む。理想的には、ガラスシートの組成は、セリウムを含まない（これは、セリウムが、ガラスの出発材料に意図的に添加されないこと、そして存在する場合、組成中のセリウム含有量は、不純物の含有量のみに達することを意味する）。
【００６８】
有利に、かつ別の実施形態によると、ガラスシートの組成は、ガラスの全重量に対して、バナジウム（Ｖ２Ｏ５の形態で表される）含有量≦０．０２重量％を含む。より好ましくは、ガラスシートの組成は、ガラスの全重量に対して、バナジウム（Ｖ２Ｏ５の形態で表される）含有量≦０．０１重量％を含む。なおより好ましくは、ガラスシートの組成は、ガラスの全重量に対して、バナジウム（Ｖ２Ｏ５の形態で表される）含有量≦０．００５重量％を含む。理想的にはガラスシートの組成は、バナジウムを含まない（これは、バナジウムが、ガラスの出発材料に意図的に添加されないこと、そして存在する場合、組成中のバナジウム含有量は、不純物の含有量のみに達することを意味する）。
【００６９】
有利に、かつ別の実施形態によると、ガラスシートの組成は、ガラスの全重量に対して、ホウ素（Ｂ２Ｏ３の形態で表される）含有量≦０．０１重量％を含む。より好ましくは、ガラスシートの組成は、ガラスの全重量に対して、ホウ素（Ｂ２Ｏ３の形態で表される）含有量≦０．００５重量％を含む。より好ましくは、ガラスシートの組成は、ホウ素を含まない。これは、ホウ素が、バッチ出発材料に意図的に添加されないこと、そして存在する場合、組成中のＢ２Ｏ３含有量は、製造において不可避に含まれる不純物の含有量のみに達することを意味する。
【００７０】
有利に、かつ別の実施形態によると、ガラスシートの組成は、ガラスの全重量に対して、リチウム（Ｌｉ２Ｏの形態で表される）含有量≦０．０１重量％を含む。好ましくは、ガラスシートの組成は、ガラスの全重量に対して、リチウム（Ｌｉ２Ｏの形態で表される）含有量≦０．００５重量％を含む。より好ましくは、ガラスシートの組成は、リチウムを含まない。これは、リチウムが、バッチ出発材料に意図的に添加されないこと、そして存在する場合、組成中のＬｉ２Ｏ含有量は、製造において不可避に含まれる不純物の含有量のみに達することを意味する。
【００７１】
ガラスシートの組成は、特に出発材料に存在する不純物に加えて、少量の添加剤（例えば、ガラスの溶解または精製を促進する薬剤）、または溶融炉を形成する耐火性材料の溶解に由来する成分も含むことができる。
【００７２】
本発明によるガラスシートは、有利には、化学的または熱的にテンパリング可能である。それは、有利には、（例えば、熱成形によって）変形されてもよい。通常の例は、自動車グレイジングのために意図されたガラスシートに関して既知の屈曲であるが、ガラスシートの他のいずれかの変形も、本発明の範囲を逸脱することなく想像され得る。
【００７３】
本発明によるガラスシートは、有利には、ラミネート構造を形成するために、（一般に、ＰＶＢの）ポリマー中間層フィルム、および任意に、第２の同一または異なるガラスシートとラミネートされてもよい。
【００７４】
本発明によるガラスシートは、有利には、少なくとも１つの透明かつ電導性の薄層でコーティング可能である。本発明による透明かつ導電性の薄層は、例えば、ＳｎＯ２：Ｆ、ＳｎＯ２：ＳｂまたはＩＴＯ（酸化インジウムスズ）、ＺｎＯ：ＡｌまたはＺｎＯ：Ｇａをベースとする層であることができる。
【００７５】
またガラスシートは、少なくとも１つの反射防止層でコーティング可能である。これは、本発明のガラスシートをスクリーンの前面として使用する場合、特に有利である。本発明による反射防止層は、例えば、多孔性シリカをベースとする層などの低屈折率を有する層であることができるか、またはいくつかの層（積層）、特に、低屈折率を有する層と高屈折率を有する層とを交互に有し、かつ低屈折率を有する層を末端とする誘電体物質の層の積層から構成可能である。
【００７６】
本発明によるガラスシートは、有利には、少なくとも１つの抗指紋層でコーティング可能である。本発明のガラスシートがタッチ表面として使用される場合、これは有利である。そのような層は、反対の表面に堆積された透明かつ導電性の薄層と組み合わせることができる。そのような層は、同一面に堆積された反射防止層と組み合わせることができ、この場合、抗指紋層は積層の外側であって、したがって、反射防止層を被覆する。
【００７７】
本発明によるガラスシートは、例えば、抗指紋特性、または他に反反射または反フリッカー特性を生じるように、酸または塩基によるフロスティングによって、あるいは他に、抗菌特性を生じる処理（例えば、銀ベースの処理）によって、その主要表面の少なくとも１つにおいて処理されることも可能である。これはまた、タッチまたは非タッチスクリーンの前面としての本発明のガラスシートの使用に関して、特に有利である。
【００７８】
加えて、本発明は、タッチ表面を画定する少なくとも１つの本発明によるガラスシートを含むタッチスクリーンまたはタッチパネルまたはタッチパッドにも関する。この実施形態によると、タッチスクリーンまたはタッチパネルまたはタッチパッドは、有利にはＦＴＩＲまたはＰＳＤ光学技術を使用する。特に、スクリーンに関して、ガラスシートは、ディスプレイ表面上に有利に適合される。
【００７９】
所望の用途および／または特性によって、本発明によるガラスシートの１つの表面および／または他の表面に他の層／他の処理を堆積／実行することができる。
【００８０】
最後に、本発明は、前記シート内部を本質的に伝播する赤外線を使用するデバイスにおける本発明によるガラスシートの使用にも関する。ガラスシートの全ての特定の実施形態も、使用の実施形態としての本発明による使用に適用される。
【００８１】
「シート内部を本質的に伝播する放射線」という用語は、シートの２つの主要な表面間をガラスシートの内部で移動する放射線を意味するものとして理解される。
【００８２】
有利には、本発明による使用の特定の実施形態によると、赤外線の伝播は全内部反射によって生じる。この実施形態によると、赤外線は、前記シートの１つ以上の端縁から出発してガラスシート内部に注入されることができる。「シートの端縁」という用語は、シートの厚さによって画定され、かつシートの２つの主要表面に対して実質的に垂直である４つの表面のそれぞれを意味するものとして理解される。さらにこの実施形態によると、代わりに、赤外線は、特定の角度で一方または両方の主要表面から出発してガラスシート内部に注入されることができる。
【００８３】
以下の実施例は、いずれかの形態でその範囲を限定することを意図せずに、本発明を例示する。
【実施例】
【００８４】
本発明による様々なガラスシートは、全鉄、クロム、およびコバルトの可変量を用いて、３つの組合せの形態で調製または計算／シミュレートされた。
【００８５】
本発明によるガラスシートの調製のために、下記の表に明示される同一基本組成に従って、出発材料を粉末形態で混合し、そして溶解させるために、るつぼに配置し、そしてこれに、最終組成において目標とされる含有量の関数としての可変量のコバルト、クロム、鉄を含む出発材料を添加した（鉄は、不純物として基本組成の出発材料に少なくとも部分的にすでに存在することに留意する必要がある）。
【００８６】
2018517655.tif 000004
【００８７】
シートの形態の本発明によるそれぞれの組成物の光学特性は、直径１５０ｍｍの積分球を備えたＰｅｒｋｉｎ  Ｅｌｍｅｒ  Ｌａｍｂｄａ  ９５０分光光度計において決定し、特に
−  透過ＴＩＲ４は、４ｍｍの厚さに関して、および７８０〜２５００ｎｍの波長範囲に関してのＩＳＯ  ９０５０規格に従って決定され；
−  光透過ＴＬＤ４も、２°の観察立体角で４ｍｍの厚さ（発光物Ｄ６５）に関して、および３８０〜７８０ｎｍの波長範囲に関してのＩＳＯ  ９０５０規格に従って決定され；
−  ＣＩＥ  Ｌ＊ａ＊ｂ＊パラメーターは、以下の測定パラメーターを有する透過において決定された：発光物Ｄ６５、１０°、厚さ５ｍｍ。
【００８８】
実施例１５〜１７および１９〜２１からのガラスシートを融解によって調製し、そしてそれらの光学特性を測定した。
【００８９】
比較例として、市販のガラスシートに関しても、同一光学特性を測定した（実施例５〜８、１２〜１４および１８）。
【００９０】
本発明によるガラス組成のシミュレーションのために、種々のガラスシートの光学特性を、低い鉄含有量を有するガラス組成に基づき、そして種々の着色剤の光学特性に基づき計算した（Ｂａｍｆｏｒｄの理論による吸収係数）。実施例１〜４および９〜１１の光学特性は、シミュレーション／計算から誘導される。
【００９１】
組合せ１
実施例１〜４は、本発明によるガラスシートに対応した。実施例５〜８（比較例）は、高い鉄含有量を有する従来技術からの緑色ガラス（淡緑色からハイプライバシー緑色ガラス）に対応する。本発明による組成のそれぞれの実施例１〜４は、市場に提供された緑色ガラスに類似の比色パラメータ（ａ＊ｂ＊）の値および光透過（ＴＬＤ４）の値を達成するが、赤外線の透過（ＴＩＲ４）を最大化するように最適化された。実施例１は、比較例５（「Ｐｌａｎｉｂｅｌ  Ｇｒｅｅｎ」）の名称で販売される淡緑色ガラス）の色および光透過を達成することを目指し；実施例２は、比較例６（市販の暗緑色ガラス）の色および光透過を達成することを目指し；実施例３は、比較例７（他の市販の暗緑色ガラス）の色および光透過を達成することを目指し；かつ実施例４は、比較例８（市販のプライバシー型超暗緑色ガラス）の色および光透過を達成することを目指す。
【００９２】
表１は、実施例１〜４に関して計算され、そして実施例５〜８に関して測定された光学特性、ならびに鉄、クロム、およびコバルトのそれぞれの量を提示する。
【００９３】
図１（ａ）は、本発明による実施例１〜４ならびに従来技術による実施例５〜８（淡緑色からハイプライバシー緑色ガラス）の２９０〜２５００ｎｍ（したがって、可視および近赤外領域を含む）の全く同一のガラス厚さに対する透過の曲線を示す。図１（ｂ）は、４００〜１２５０ｎｍの波長の図１（ａ）の拡大を示す。
【００９４】
【表１】
2018517655.tif 000005
【００９５】
得られた結果（図１および表１を参照のこと）によると、低い鉄含有量と組み合わせて、本発明による含有量の範囲内のクロムおよびコバルトの添加により、赤外線領域において透過を非常に有意に増加させながら、これらの市販のガラスとの比較において非常にわずかに低下した光透過とともに、市販の緑色ガラスに高度に匹敵する緑色を有するガラスシートを得ることが可能であることが示される。
【００９６】
本発明の実施例１〜４および比較例５〜８のガラスの間の吸収係数μ値における差異が、この放射線が主要表面を通る厚さを通過する場合も、ガラスの端縁において赤外線の伝搬を使用する用途のために本当に重要であることは留意すべきである。両ケースにおいて、ガラスによるＩＲ放射線の吸収の減少は、わずかであっても、使用される技術の有効性を有意に変更し、例えば、ＦＴＩＲまたはＰＳＤなどの技術を使用するタッチパネルの感応性を変更し、次いで、パネルの長さ／幅において相当減少する可能性がある。
【００９７】
組合せ２
実施例９〜１１は、本発明によるガラスシートに対応した。実施例１２〜１４（比較例）は、高い鉄濃度を有する従来技術からの青色ガラス（淡青色からハイプライバシー青色ガラス）に対応する。本発明による組成のそれぞれの実施例９〜１１は、市場に提供された青色ガラスに類似の比色パラメータ（ａ＊ｂ＊）の値および光透過（ＴＬＤ４）の値を達成するが、赤外線の透過（ＴＩＲ４）を最大化するように最適化された。実施例９は、比較例１２（「Ｐｌａｎｉｂｅｌ  Ａｚｕｒ」）の名称で販売される淡青色ガラス）の色および光透過を達成することを目指し；実施例１０は、比較例１３（「Ｐｌａｎｉｂｅｌ  Ｄａｒｋｂｌｕｅ」の名称で販売される暗青色ガラス）の色および光透過を達成することを目指し；そして実施例１１は、比較例１４（「Ｐｌａｎｉｂｅｌ  Ｐｒｉｖａｂｌｕｅ」）の名称で販売されるプライバシー型超暗青色ガラス）の色および光透過を達成することを目指す。
【００９８】
表２は、実施例９〜１１に関して計算され、そして実施例１２〜１４に関して測定された光学特性、ならびに鉄、クロムおよびコバルトのそれぞれの量を提示する。
【００９９】
図２（ａ）は、本発明による実施例９〜１１ならびに従来技術による実施例１２〜１４（淡青色からハイプライバシー青色ガラス）の２９０〜１７５０ｎｍ（したがって、可視および近赤外領域を含む）の全く同一のガラス厚さに対する透過の曲線を示す。図２（ｂ）は、４００〜１２５０ｎｍの波長の図２（ａ）の拡大を示す。
【０１００】
【表２】
2018517655.tif 000006
【０１０１】
得られた結果（図１および表１を参照のこと）によると、低い鉄含有量と組み合わせて、本発明による含有量の範囲内のクロムおよびコバルトの添加により、赤外線領域において透過を非常に有意に増加させながら、これらの市販の青色ガラスとの比較において非常にわずかに低下した光透過とともに、従来技術からの青色ガラスに高度に匹敵する青色を有するガラスシートを得ることが可能であることが示される。
【０１０２】
組合せ３
実施例１５〜１７は、本発明による青色または緑色の着色ガラスシートに対応した。実施例１８（比較例）は、比較的高い光透過および良好な赤外線の透過を有する、従来技術からの「透明」ガラス（「Ｐｌａｎｉｂｅｌ（登録商標）ｃｌｅａｒ」）に対応する。
【０１０３】
以下の表３は、実施例１５〜１８に関して測定された光学特性、ならびに全鉄、クロムおよびコバルトのそれぞれの量を提示する。
【０１０４】
図３は、本発明による実施例１５〜１７ならびに従来技術による実施例１８（「Ｐｌａｎｉｂｅｌ（登録商標）ｃｌｅａｒ」従来の透明ガラス）の２５０〜２５００ｎｍ（したがって、可視および近赤外領域を含む）の全く同一のガラス厚さに対する透過の曲線を示す。
【０１０５】
【表３】
2018517655.tif 000007
【０１０６】
得られた結果（図３および表３を参照のこと）によると、低い鉄含有量と組み合わせて、本発明による含有量の範囲内のクロムおよびコバルトの添加により、（対応する従来技術からの着色ガラスに関してであるが、従来技術からの透明ガラスとの比較においても）赤外線領域において透過をより有意に増加させながら、市販の灰色ガラスに高度に匹敵する（より低いＴＬを有する）着色ガラスシートを得ることが可能であることが示される（組合せ１および２を参照のこと）。
【０１０７】
さらに、本発明による実施例１５〜１７の着色ガラスシートは、従来技術からの透明ガラス（実施例１８）のものよりも低いＩＲ領域における吸収係数を示す。
【０１０８】
組合せ４
実施例１９〜２１は、本発明による青色ガラスシートに対応した。
【０１０９】
表４は、実施例１９〜２１に関して測定された光学特性、ならびに鉄、クロムおよびコバルトのそれぞれの量を提示する。
【０１１０】
【表４】
2018517655.tif 000008
【図１】
2018517655.tif 000009
【図２】
2018517655.tif 000010
【図３】
2018517655.tif 000011
【国際調査報告】
2018517655.tif 000012
2018517655.tif 000013
2018517655.tif 000014
2018517655.tif 000015